(57)【要約】【課題】  記録・再生特性、耐光性及び記録層の成膜性の全てを高水準でバランスよく達成することが可能な光記録材料及び光記録媒体を提供すること。【解決手段】  光の照射により情報の記録が可能な光記録媒体１において、基材２上に、式（１）又は（２）で表されるアゾ化合物と金属とのキレート化合物を含有する記録層３を設ける。式中、Ａ、Ｂは芳香族環を構成する原子群、Ｘ１は２個以上の活性水素原子を有する官能基から２個の活性水素原子を除いた残基、Ｘ２は１個以上の活性水素原子を有する官能基から１個の活性水素原子を除いた残基、Ｙ１は置換基を表す。【化１】2005193413.tif 000097【化２】2005193413.tif 000098【選択図】  図１
2005193413.tif 000002
【特許請求の範囲】
【請求項１】
光の照射により情報の記録が可能な光記録媒体に用いられる光記録材料であって、
下記一般式（１）又は（２）で表されるアゾ化合物と金属とのキレート化合物を含有することを特徴とする光記録媒体。
【化１】
2005193413.tif 000089
【化２】
2005193413.tif 000090
［式（１）、（２）中、Ａ及びＢは同一でも異なっていてもよく、それぞれ芳香族環を構成する原子群を表し、Ｘ１は２個以上の活性水素原子を有する官能基から２個の活性水素原子を除いた残基を表し、Ｘ２は１個以上の活性水素原子を有する官能基から１個の活性水素原子を除いた残基を表し、Ｙ１は置換基を表し、式（２）中の２個のＸ１及び２個のＹ１はそれぞれ同一でも異なっていてもよい。］
【請求項２】
前記一般式（１）又は（２）中のＸ１がアミノ基、アミド基及びスルホンアミド基から選ばれる１種から２個の活性水素原子を除いた残基であることを特徴とする、請求項１に記載の光記録材料。
【請求項３】
前記一般式（１）又は（２）中のＹ１がアルキル基、スルホン基及びアシル基から選ばれる１種であることを特徴とする、請求項１又は２に記載の光記録材料。
【請求項４】
前記アゾ化合物が下記一般式（３）又は（４）で表される構造を有することを特徴とする、請求項１〜３のうちのいずれか一項に記載の光記録材料。
【化３】
2005193413.tif 000091
【化４】
2005193413.tif 000092
［式（３）、（４）中、Ｘ１は２個以上の活性水素原子を有する官能基から２個の活性水素原子を除いた残基を表し、Ｘ２は１個以上の活性水素原子を有する官能基から１個の活性水素原子を除いた残基を表し、Ｙ１は置換基を表し、Ｒ１及びＲ２はそれぞれ同一でも異なっていてもよく、それぞれアルキル基、アリール基、アシル基、アルコキシ基、アルケニル基、ハロゲン原子、ヒドロキシ基、カルボキシル基、カルボン酸エステル基、スルホン基、スルホン酸エステル基、スルファモイル基、スルホンアミド基、カルバモイル基、アミド基、アミノ基及びニトロ基から選ばれる一価の基を表し、ｍ及びｎは同一でも異なっていてもよく、それぞれ０〜４の整数を表し、ベンゼン環の隣接する炭素原子に２個以上のＲ１又はＲ２が結合しているとき、Ｒ１同士又はＲ２同士は連結して環を形成してもよく、式（９）中の２個のＸ１及び２個のＹ１はそれぞれ同一でも異なっていてもよい。］
【請求項５】
前記金属がコバルト又はニッケルであることを特徴とする、請求項１〜４のうちのいずれか一項に記載の光記録材料。
【請求項６】
シアニン色素をさらに含有することを特徴とする、請求項１〜５のうちのいずれか一項に記載の光記録材料。
【請求項７】
光の照射により情報の記録が可能な光記録媒体であって
下記一般式（１）又は（２）で表されるアゾ化合物と金属とのキレート化合物を含有する記録層を備えることを特徴とする光記録媒体。
【化５】
2005193413.tif 000093
【化６】
2005193413.tif 000094
［式（１）、（２）中、Ａ及びＢは同一でも異なっていてもよく、それぞれ芳香族環を構成する原子群を表し、Ｘ１は２個以上の活性水素原子を有する官能基から２個の活性水素原子を除いた残基を表し、Ｘ２は１個以上の活性水素原子を有する官能基から１個の活性水素原子を除いた残基を表し、Ｙ１は置換基を表し、式（２）中の２個のＸ１及び２個のＹ１はそれぞれ同一でも異なっていてもよい。］
【請求項８】
前記一般式（１）又は（２）中のＸ１がアミノ基、アミド基及びスルホンアミド基から選ばれる１種から２個の活性水素原子を除いた残基であることを特徴とする、請求項７に記載の光記録媒体。
【請求項９】
前記一般式（１）又は（２）中のＹ１がアルキル基、スルホン基及びアシル基から選ばれる１種であることを特徴とする、請求項７又は８に記載の光記録媒体。
【請求項１０】
前記アゾ化合物が下記一般式（３）又は（４）で表される構造を有することを特徴とする、請求項７〜９のうちのいずれか一項に記載の光記録媒体。
【化７】
2005193413.tif 000095
【化８】
2005193413.tif 000096
［式（３）、（４）中、Ｘ１は２個以上の活性水素原子を有する官能基から２個の活性水素原子を除いた残基を表し、Ｘ２は１個以上の活性水素原子を有する官能基から１個の活性水素原子を除いた残基を表し、Ｙ１は置換基を表し、Ｒ１及びＲ２はそれぞれ同一でも異なっていてもよく、それぞれアルキル基、アリール基、アシル基、アルコキシ基、アルケニル基、ハロゲン原子、ヒドロキシ基、カルボキシル基、カルボン酸エステル基、スルホン基、スルホン酸エステル基、スルファモイル基、スルホンアミド基、カルバモイル基、アミド基、アミノ基及びニトロ基から選ばれる一価の基を表し、ｍ及びｎは同一でも異なっていてもよく、それぞれ０〜４の整数を表し、ベンゼン環の隣接する炭素原子に２個以上のＲ１又はＲ２が結合しているとき、Ｒ１同士又はＲ２同士は連結して環を形成してもよく、式（９）中の２個のＸ１及び２個のＹ１はそれぞれ同一でも異なっていてもよい。］
【請求項１１】
前記金属がコバルト又はニッケルであることを特徴とする、請求項７〜１０のうちのいずれか一項に記載の光記録媒体。
【請求項１２】
前記記録層がシアニン色素をさらに含有することを特徴とする、請求項７〜１１のうちのいずれか一項に記載の光記録媒体。
【発明の詳細な説明】
【技術分野】
【０００１】
本発明は、光の照射により情報の記録を行う光記録媒体及びそれに用いられる光記録材料に関する。
【背景技術】
【０００２】
光記録媒体としては、記録層にレーザーを照射し、記録層の形状変化、磁区変化、相変化等により情報を記録するものが一般的である。このような光記録媒体としては、例えばアゾ色素などの有機色素を含む記録層を備える追記型光記録媒体があり（例えば、特許文献１、２参照）、ＣＤ−Ｒ（追記型コンパクトディスク）やＤＶＤ−Ｒ（追記型デジタルビデオディスク）として広く普及している。
【０００３】
近年、光記録媒体にはさらなる高密度化が求められており、かかる要求に応えるべく、記録・再生光の短波長化が進められている。例えばＣＤ−Ｒの現行の記録・再生光の波長は７８０ｎｍであるが、次世代のＣＤ−ＲやＤＶＤ−Ｒでは６３５〜６８０ｎｍまで短波長化される。このような短波長の光記録媒体において、使用される色素に要求される記録・再生波長に対する耐光性、記録感度などの諸特性はほぼ現行の色素に対する要求と同等である。また、有機色素を含む記録層は、通常、塗布法により行われるため、有機色素は塗布液の溶媒に対して溶解性を有していることが望ましい。しかしながら、上記特許文献１、２に記載の有機色素を用いた場合、上記の特性の全てをバランスよく満足させることは困難である。
【０００４】
そこで、本出願人は、活性水素を有する官能基が置換したアゾ化合物をリガンドとするキレート化合物を記録層に含有させた光記録媒体を開発し、例えば特許文献３、４に開示している。
【特許文献１】特開平８−１０８６２３号公報
【特許文献２】特開平８−１５６４０８号公報
【特許文献３】特開２０００−１９０６４１号公報
【特許文献４】特開２０００−１９０６４２号公報
【発明の開示】
【発明が解決しようとする課題】
【０００５】
上記特許文献３、４に記載のキレート化合物は、耐光性に優れ、塗布液に使用される溶媒に対する溶解性を示すものであり、そのキレート化合物を用いた光記録媒体は特定波長に対して優れた記録再生特性を有するものである。しかし、この場合も、諸特性をさらに改善する余地がある。
【０００６】
例えば、上述の高密度化の一方で、光記録媒体への情報の記録の高速化が望まれており、光記録媒体にはより高い感度及び高速応答性が求められる。また、高速化の際には高パワーのレーザー光が使用されるため、レーザー光に対する耐光性、さらにはレーザー光の照射による高温条件下でも正確な記録ピットを形成できる能力が必要となる。
【０００７】
また、上記特許文献３、４に記載のキレート化合物の場合、活性水素を有する官能基の種類によっては溶解性が必ずしも十分とは言えない。記録層の成膜性を向上させると共に、記録層におけるキレート化合物のブリードアウトをより確実に防止する観点からは、キレート化合物の溶解性をさらに高めることが望ましい。
【０００８】
本発明は、かかる実情に鑑みてなされたものであり、記録・再生特性、耐光性及び記録層の成膜性の全てを高水準でバランスよく達成することが可能な光記録材料、並びにその光記録材料を用いた光記録媒体を提供することを目的とする。
【課題を解決するための手段】
【０００９】
本発明者らは、上記目的を達成すべく鋭意検討した結果、特定構造を有するアゾ化合物と金属とのキレート化合物を含む有機色素が記録層用塗布液中で高い溶解性を示すこと、並びに有機色素を録層に含有せしめることにより光記録媒体の記録・再生特性及び耐光性が向上することを見出し、本発明を完成するに至った。
【００１０】
すなわち、本発明の光記録材料は、光の照射により情報の記録が可能な光記録媒体に用いられる光記録材料であって、下記一般式（１）又は（２）で表されるアゾ化合物と金属とのキレート化合物を含有することを特徴とする。
【００１１】
また、本発明の光記録媒体は、光の照射により情報の記録が可能な光記録媒体であって、下記一般式（１）又は（２）で表されるアゾ化合物と金属とのキレート化合物を含有する記録層を備えることを特徴とする。
【００１２】
【化１】
2005193413.tif 000003
【００１３】
【化２】
2005193413.tif 000004
【００１４】
［式（１）、（２）中、Ａ及びＢは同一でも異なっていてもよく、それぞれ芳香族環を構成する原子群を表し、Ｘ１は２個以上の活性水素原子を有する官能基から２個の活性水素原子を除いた残基を表し、Ｘ２は１個以上の活性水素原子を有する官能基から１個の活性水素原子を除いた残基を表し、Ｙ１は置換基を表し、式（２）中の２個のＸ１及び２個のＹ１はそれぞれ同一でも異なっていてもよい。］
本発明に係るキレート化合物において、アゾ化合物が金属と配位するときの連結基−Ｘ１Ｈ−Ｙ１は、一般式（１）又は（２）に示したように、活性水素原子を有する部位−Ｘ１Ｈ−を有機色素母体側に、１価の置換基Ｙ１を連結基の末端側にそれぞれ配置したものである。なお、ここでいう有機色素母体とは、アゾ色素としての特性を示す構造単位を意味し、より具体的には一般式（１）又は（２）から連結基を除いた部分をいう。このような連結基を有するキレート化合物を用いることによって、耐光性及び記録再生特性を高水準に維持しつつ、記録層用塗布液における溶解性を向上させることができる。従って、かかるキレート化合物を記録層に含有せしめることで、短波長の記録・再生光により情報の記録・再生を行う場合であっても、記録層の成膜性、耐光性及び記録・再生特性を高水準でバランスよく達成された光記録媒体が実現可能となる。
【００１５】
本発明においては、一般式（１）又は（２）中のＸ１がアミノ基、アミド基及びスルホンアミド基から選ばれる１種から２個の活性水素原子を除いた残基であることが好ましい。
【００１６】
また、一般式（１）又は（２）中のＹ１はアルキル基、スルホン基及びアシル基から選ばれる１種であることが好ましい。
【００１７】
また、キレート化合物のアゾ化合物は下記一般式（３）又は（４）で表される構造を有することが好ましい。
【００１８】
【化３】
2005193413.tif 000005
【００１９】
【化４】
2005193413.tif 000006
【００２０】
［式（３）、（４）中、Ｘ１は２個以上の活性水素原子を有する官能基から２個の活性水素原子を除いた残基を表し、Ｘ２は１個以上の活性水素原子を有する官能基から１個の活性水素原子を除いた残基を表し、Ｙ１は置換基を表し、Ｒ１及びＲ２はそれぞれ同一でも異なっていてもよく、それぞれアルキル基、アリール基、アシル基、アルコキシ基、アルケニル基、ハロゲン原子、ヒドロキシ基、カルボキシル基、カルボン酸エステル基、スルホン基、スルホン酸エステル基、スルファモイル基、スルホンアミド基、カルバモイル基、アミド基、アミノ基及びニトロ基から選ばれる一価の基を表し、ｍ及びｎは同一でも異なっていてもよく、それぞれ０〜４の整数を表し、ベンゼン環の隣接する炭素原子に２個以上のＲ１又はＲ２が結合しているとき、Ｒ１同士又はＲ２同士は連結して環を形成してもよく、式（９）中の２個のＸ１及び２個のＹ１はそれぞれ同一でも異なっていてもよい。］
また、キレート化合物の金属はコバルト又はニッケルであることが好ましい。
【００２１】
また、本発明の光記録材料、並びに本発明の光記録媒体が備える記録層は、シアニン色素をさらに含有することが好ましい。本発明にかかるキレート化合物は優れたクエンチャー機能を有しており、特にシアニン色素と併用した場合に、色素の酸化劣化に起因する再生劣化を効果的に抑制することができる。
【発明の効果】
【００２２】
本発明によれば、記録・再生特性、耐光性及び記録層の成膜性を高水準でバランスよく達成可能な光記録材料及び光記録媒体が提供される。
【発明を実施するための最良の形態】
【００２３】
以下、場合により図面を参照しつつ、本発明の好適な実施形態について説明する。
【００２４】
（光記録材料）
本発明の光記録材料は、下記一般式（１）又は（２）で表される色素と金属とのキレート化合物を含有する。
【００２５】
【化５】
2005193413.tif 000007
【００２６】
【化６】
2005193413.tif 000008
【００２７】
アゾ化合物を示す一般式（１）、（２）において、Ａ及びＢは同一でも異なっていてもよく、それぞれ芳香族環を構成する原子群を表す。すなわち、原子群Ａ、Ｂはそれぞれ二重結合に関与する２個の炭素原子と共に芳香族環を構成する。かかる芳香族環としては、具体的には、ベンゼン環、ナフタレン環、ピリジン環、チアゾール環、ベンゾチアゾール環、オキサゾール環、ベンゾオキサゾール環、キノリン環、イミダゾール環、ピラジン環、ピロール環、インドレニン環、ベンゾインドレニン環などが挙げられ、中でもベンゼン環が好ましい。
【００２８】
上記の芳香族は、−Ｘ１−Ｙ１、−Ｘ２−Ｙ２又は−Ｘ１−Ｈの他に置換基を有していてもよい。かかる置換基としては、アルキル基、アリール基、アラルキル基、アシル基、アルコキシ基、アルケニル基、ハロゲン原子、ヒドロキシ基、カルボキシル基、カルボン酸エステル基、スルホン基、スルホン酸エステル基、スルファモイル基、スルホンアミド基、カルバモイル基、アミノ基、アミド基、アルキルチオ基、アルキルアゾメチン基、ニトロ基などが挙げられる。芳香族環の隣接する炭素原子に２個以上のＲ１又はＲ２が結合しているとき、置換基同士が連結して環を形成してもよい。
【００２９】
芳香族環の置換基のうち、アルキル基としては、総炭素数１〜１２のものが好ましい。アルキル基は直鎖状、分岐環状のいずれであってもよく、これらの２種以上の組み合わせであってもよい。また、アルキル基にハロゲン原子、アルコキシ基等の置換基が結合していてもよい。
【００３０】
アリール基としては、フェニル基、トリル基等が挙げられる。アリール基の総炭素数は６〜１０であることが好ましい。アリール基は置換又は未置換のいずれであってもよい。
【００３１】
アシル基としては、アセチル基、プロピオニル基、ブチリル基等が挙げられる。アシル基の総炭素数は２〜５であることが好ましい。
【００３２】
アラルキル基としては、ベンジル基、ヒドロキシベンジル基、メチルベンジル基等が挙げられる。アラルキル基の総炭素数は７〜１０であることが好ましい。
【００３３】
アルコキシ基としては、総炭素数１〜４のものが好ましく、メトキシ基、エトキシ基、プロポキシ基、ペンタフルオロプロポキシ基等が挙げられる。
【００３４】
アルケニル基としては、直鎖状であっても分岐を有していてもよく、具体的には、ビニル基、アリル基、プロペニル基、ブテニル基、ペンテニル基等が挙げられる。総炭素数２〜１０のものが好ましい。
【００３５】
ハロゲン原子としては、フッ素原子、塩素原子、臭素原子等が挙げられる。
【００３６】
カルボン酸エステル基としては、総炭素数２〜１０のものが好ましく、メトキシカルボニル基、エトキシカルボニル基、プロポキシカルボニル基、アセトキシカルボニル基等が挙げられる。
【００３７】
スルホン基としては、総炭素数１〜１０のものが好ましく、メチルスルホニル基、ベンゼンスルホニル基、エチルスルホニル基、ｎ−プロピルスルホニル基等が挙げられる。
スルホン酸エステル基としては、総炭素数１〜１０のものが好ましく、メトキシスルホニル、エトキシスルホニル、プロポキシスルホニル、ブトキシスルホニル等が挙げられる。
【００３８】
スルファモイル基としては、置換基を有していてもよく、総炭素数０〜１０のものが好ましく、スルファモイル基、メチルスルファモイル基、エチルスルファモイル基、ｎ−プロピルスルファモイル基、iso−プロピルスルファモイル基等が挙げられる。
【００３９】
スルホンアミド基としては、総炭素数１〜１０のものが好ましく、メチルスルホンアミド基、エチルスルホンアミド基、ｎ−プロピルスルホンアミド基等が挙げられる。
【００４０】
カルバモイル基としては、置換基を有していてもよく、総炭素数１〜１０のものが好ましく、カルバモイル基、メチルカルバモイル基、エチルカルバモイル基、ｎ−プロピルカルバモイル基、iso−プロピルカルバモイル基等が挙げられる。
【００４１】
アミノ基としては、置換基を有するものが好ましく、置換アミノ基としては特にジアルキルアミノ基が好ましい。この場合のジアルキルアミノ基のアルキル部分の炭素数は１〜１２であることが好ましく、直鎖状であっても分岐を有するものであってもよい。
【００４２】
アミド基としては、総炭素数２〜１０のものが好ましく、アセトアミド基、プロピオニルアミド基、ブチリルアミド基、ベンズアミド基等が挙げられる。
【００４３】
アルキルチオ基としては、総炭素数１〜４のものが好ましく、メチルチオ基、エチルチオ基、ｎ−プロピルチオ基、iso−プロピルチオ基等が挙げられる。
【００４４】
アルキルアゾメチン基としては、総炭素数２〜５のものが好ましく、メチルアゾメチン基、エチルアゾメチン基、ｎ−プロピルアゾメチン基等が挙げられる。
【００４５】
Ｘ１は２個以上の活性水素原子を有する官能基から２個の活性水素原子を除いた残基を表す。２個以上の活性水素原子を有する官能基としてはアミノ基（−ＮＨ２）、アミド基（−ＣＯＮＨ２）及びスルホンアミド基（−ＳＯ２ＮＨ２）が好ましく、アミノ基が特に好ましい。したがって、Ｘ１としては−ＮＨ−、−ＣＯＮＨ−、−ＳＯ２ＮＨ−が好ましく、−ＮＨ−が特に好ましい。なお、式（２）中の２個のＸ１及び２個のＹ１はそれぞれ同一でも異なっていてもよい。
【００４６】
Ｘ２は１個以上の活性水素原子を有する官能基から１個の活性水素原子を除いた残基を表す。１個以上の活性水素原子を有する官能基としては水酸基（−ＯＨ）、チオール基（−ＳＨ）、アミノ基（−ＮＨ２）、カルボキシ基（−ＣＯＯＨ）、アミド基（−ＣＯＮＨ２）、スルホンアミド基（−ＳＯ２ＮＨ２）及びスルホ基（−ＳＯ３Ｈ）が好ましく、水酸基が特に好ましい。したがって、Ｘ２としては−Ｏ−、−Ｓ−、−ＮＨ−、−ＣＯＯ−、−ＣＯＮＨ−、−ＳＯ２ＮＨ−、−ＳＯ３−が好ましく、−Ｏ−が特に好ましい。
【００４７】
Ｙ１はＸ１に結合した置換基を表す。Ｙ１の具体例としては、アルキル基、アリール基、アシル基、アルコキシ基、ハロゲン基、ヒドロキシ基、カルボキシル基、カルボン酸エステル基、スルホン基、スルファモイル基、スルホンアミド基、カルバモイル基、アミド基、アミノ基、アルケニル基、シアノ基、ニトロ基、メルカプト基、チオシアノ基、アルキルチオ基、アルキルアゾメチン基、アラルキル基などが挙げられる。これらの中でも、アルキル基、スルホン基（−ＳＯ２−Ｒ；Ｒは置換若しくは未置換のアルキル基又は置換若しくは未置換のアリール基を表す）、アシル基（−ＣＯ−Ｒ；Ｒは置換若しくは未置換のアルキル基又は置換若しくは未置換のアリール基を表す）が好ましい。スルホン基及びアシル基のＲがアルキル基である場合、当該アルキル基の炭素数は１〜６であることが好ましい。
【００４８】
上記構成を有するアゾ化合物の中でも、下記一般式（３）又は（４）で表される構造を有するアゾ化合物が好ましい。
【００４９】
【化７】
2005193413.tif 000009
【００５０】
【化８】
2005193413.tif 000010
【００５１】
一般式（３）、（４）中のＸ１、Ｘ２及びＹ１はそれぞれ一般式（１）、（２）中のＸ１、Ｘ２及びＹ１と同義である。また、Ｒ１及びＲ２はそれぞれ同一でも異なっていてもよく、それぞれアルキル基、アリール基、アシル基、アルコキシ基、アルケニル基、ハロゲン原子、ヒドロキシ基、カルボキシル基、カルボン酸エステル基、スルホン基、スルホン酸エステル基、スルファモイル基、スルホンアミド基、カルバモイル基、アミド基、アミノ基及びニトロ基から選ばれる一価の基を表し、ｍ及びｎは同一でも異なっていてもよく、それぞれ０〜４の整数を表す。ベンゼン環の隣接する炭素原子に２個以上のＲ１又はＲ２が結合しているとき、Ｒ１同士又はＲ２同士は連結して環を形成してもよく、式（９）中の２個のＸ１及び２個のＹ１はそれぞれ同一でも異なっていてもよい。
【００５２】
本発明に係るアゾ化合物の好ましい例としては、下記式（５）〜（３７）で表される化合物が挙げられる。
【００５３】
【化９】
2005193413.tif 000011
【００５４】
【化１０】
2005193413.tif 000012
【００５５】
【化１１】
2005193413.tif 000013
【００５６】
【化１２】
2005193413.tif 000014
【００５７】
【化１３】
2005193413.tif 000015
【００５８】
【化１４】
2005193413.tif 000016
【００５９】
【化１５】
2005193413.tif 000017
【００６０】
【化１６】
2005193413.tif 000018
【００６１】
【化１７】
2005193413.tif 000019
【００６２】
【化１８】
2005193413.tif 000020
【００６３】
【化１９】
2005193413.tif 000021
【００６４】
【化２０】
2005193413.tif 000022
【００６５】
【化２１】
2005193413.tif 000023
【００６６】
【化２２】
2005193413.tif 000024
【００６７】
【化２３】
2005193413.tif 000025
【００６８】
【化２４】
2005193413.tif 000026
【００６９】
【化２５】
2005193413.tif 000027
【００７０】
【化２６】
2005193413.tif 000028
【００７１】
【化２７】
2005193413.tif 000029
【００７２】
【化２８】
2005193413.tif 000030
【００７３】
【化２９】
2005193413.tif 000031
【００７４】
【化３０】
2005193413.tif 000032
【００７５】
【化３１】
2005193413.tif 000033
【００７６】
【化３２】
2005193413.tif 000034
【００７７】
【化３３】
2005193413.tif 000035
【００７８】
【化３４】
2005193413.tif 000036
【００７９】
【化３５】
2005193413.tif 000037
【００８０】
【化３６】
2005193413.tif 000038
【００８１】
【化３７】
2005193413.tif 000039
【００８２】
【化３８】
2005193413.tif 000040
【００８３】
【化３９】
2005193413.tif 000041
【００８４】
【化４０】
2005193413.tif 000042
【００８５】
【化４１】
2005193413.tif 000043
【００８６】
また、キレート化合物の金属（中心金属）としては、チタン、バナジウム、クロム、マンガン、鉄、コバルト、ニッケル、銅、ジルコニウム、ニオブ、モリブデン、ルテニウム、ロジウム、パラジウム、銀、カドミウム、インジウム、スズ、アンチモン、タングステン、レニウム、オスミウム、イリジウム、白金、金などが挙げられ、中でもコバルト及びニッケルが好ましい。
【００８７】
本発明に係るキレート化合物においては、一般式（１）又は（２）で表されるアゾ化合物から２個の活性水素原子が脱離した３座配位子と金属との配位結合が形成される。例えば金属がコバルト（Ｃｏ）である場合、下記式（３８）又は（３９）に示すように、コバルト原子１個当たり２個の３座配位子が配位してキレート化合物が形成される。
【００８８】
【化４２】
2005193413.tif 000044
【００８９】
【化４３】
2005193413.tif 000045
【００９０】
一般式（３８）、（３９）中のＺ＋はカウンターカチオンを表す。カウンターカチオンとしては、Ｎａ＋、Ｌｉ＋、Ｋ＋等のアルカリ金属イオン、アンモニウムイオンなどが好ましく用いられる。また、後述する正電荷を有する光吸収色素をカウンターカチオンとして塩形成を行ってもよい。
【００９１】
本発明に係るキレート化合物の合成方法は特に制限されず、常法に従い合成することができる（例えば古川、Ａｎａｌ．  Ｃｈｅｍ．  Ａｃｔａ．，  １４０，  ２８９（１９８２）を参照）。
【００９２】
本発明に係るキレート化合物を光記録媒体の記録層に含有させる際には、当該キレート化合物を色素として単独で用いてもよく、あるいは他の光吸収色素を併用してもよい。本発明に係るキレート化合物と他の色素とを併用する場合には、本発明に係るキレート化合物の優れたクエンチャー機能により、耐光性、ディスクの電気特性などの諸特性をさらに向上させることができる。併用される色素としては、シアニン色素、ヒドラジン金属錯体、スチリル系色素、ポルフィリン系色素、ローダミン色素、トリフェニルメタン色素、ホルマザン金属錯体、上記以外のアゾ色素などが挙げられ、中でもシアニン色素が好ましい。
【００９３】
また、併用される色素のうち正電荷を有する色素については、上記一般式（３８）又は（３９）中のカウンターカチオンＺ＋として用い、上記キレート化合物と正電荷を有する色素との塩形成色素としてもよい。正電荷を有する色素としては、トリメチンシアニン色素等のシアニン色素、ローダミン色素、トリフェニルメタン色素などが挙げられ、中でもシアニン色素が好ましく、トリメチンシアニン色素が特に好ましい。
【００９４】
本発明において好ましく使用されるトリメチンシアニン色素は、下記一般式（４０）で表される。
【００９５】
【化４４】
2005193413.tif 000046
【００９６】
一般式（４０）中、Ｑ１及びＱ２は同一であっても異なっていてもよく、それぞれ縮合環を有してもよい５員環の含窒素複素環を形成させるための原子群を表す。このような複素環としては、インドレニン環、ベンゾインドレニン環、オキサゾリン環、チアゾリン環、セレナゾリン環、イミダゾリン環等が挙げられ、中でもインドレニン環及びベンゾインドレニン環が好ましい。また、これらの含窒素複素環は、置換基を有していてもよい。置換基としては、ハロゲン原子、アルキル基、アルコキシ基、アリール基、アシル基、アミノ基、ニトロ基等が挙げられる。
【００９７】
また、Ｒ３及びＲ４はそれぞれ脂肪族炭化水素基、好ましくはアルキル基を表す。アルキル基は、置換基を有するものであってもよく、その炭素数は１〜５であることが望ましい。置換基としてはハロゲン原子、アルキル基、エーテル基等が挙げられる。
【００９８】
また、Ｒ５は水素原子、あるいはハロゲン原子、アルキル基などの一価の置換基を示す。
【００９９】
一般式（４０）で表されるトリメチンシアニン色素の中でも、下記式（４１）〜（７４）で表される化合物が特に好ましい。
【０１００】
【化４５】
2005193413.tif 000047
【０１０１】
【化４６】
2005193413.tif 000048
【０１０２】
【化４７】
2005193413.tif 000049
【０１０３】
【化４８】
2005193413.tif 000050
【０１０４】
【化４９】
2005193413.tif 000051
【０１０５】
【化５０】
2005193413.tif 000052
【０１０６】
【化５１】
2005193413.tif 000053
【０１０７】
【化５２】
2005193413.tif 000054
【０１０８】
【化５３】
2005193413.tif 000055
【０１０９】
【化５４】
2005193413.tif 000056
【０１１０】
【化５５】
2005193413.tif 000057
【０１１１】
【化５６】
2005193413.tif 000058
【０１１２】
【化５７】
2005193413.tif 000059
【０１１３】
【化５８】
2005193413.tif 000060
【０１１４】
【化５９】
2005193413.tif 000061
【０１１５】
【化６０】
2005193413.tif 000062
【０１１６】
【化６１】
2005193413.tif 000063
【０１１７】
【化６２】
2005193413.tif 000064
【０１１８】
【化６３】
2005193413.tif 000065
【０１１９】
【化６４】
2005193413.tif 000066
【０１２０】
【化６５】
2005193413.tif 000067
【０１２１】
【化６６】
2005193413.tif 000068
【０１２２】
【化６７】
2005193413.tif 000069
【０１２３】
【化６８】
2005193413.tif 000070
【０１２４】
【化６９】
2005193413.tif 000071
【０１２５】
【化７０】
2005193413.tif 000072
【０１２６】
【化７１】
2005193413.tif 000073
【０１２７】
【化７２】
2005193413.tif 000074
【０１２８】
【化７３】
2005193413.tif 000075
【０１２９】
【化７４】
2005193413.tif 000076
【０１３０】
【化７５】
2005193413.tif 000077
【０１３１】
【化７６】
2005193413.tif 000078
【０１３２】
【化７７】
2005193413.tif 000079
【０１３３】
【化７８】
2005193413.tif 000080
【０１３４】
本発明に係るキレート化合物と他の色素との配合比は特に制限されないが、塩形成色素の場合も含めて、モル比で、キレート化合物：他の色素＝５：１〜１：３であることが好ましい。
【０１３５】
（光記録媒体）
図１は本発明の光記録媒体に係る光記録ディスクの好適な一実施形態を示す部分断面図である。図１に示した光記録ディスク１は、ＣＤ規格に対応した追記型光記録コンパクトディスクであり、６３０〜６８５ｎｍの短波長の光による記録・再生が可能なものである。
【０１３６】
光記録ディスク１は、基板２上に、記録層３、反射層４、保護板がこの順で密着して設けられた積層構造を有する。
【０１３７】
基板２は、直径が６４〜２００ｍｍ程度、厚さが１．２ｍｍ程度のディスク状のものである。基板２の裏面側（記録層３と反対側）からの記録及び再生を可能とするために、基板２は記録光及び再生光に対して実質的に透明であることが好ましく、より具体的には、基板２の記録光及び再生光に対する透過率が８８％以上であることが好ましい。かかる基板２の材料としては、透過率に関する上記条件を満たす樹脂又はガラスが好ましく、中でも、ポリカーボネート樹脂、アクリル樹脂、アモルファスポリエチレン、ＴＰＸ、ポリスチレン系樹脂などの熱可塑性樹脂が特に好ましい。
【０１３８】
また、基板２の記録層３形成面には、図１に示すように、トラッキング用のグルーブ２３が形成される。グルーブ２３は、スパイラル状の連続型グルーブであることが好ましく、深さは０．１〜０．２５μｍ、幅は０．３５〜０．６０μｍ、グルーブピッチは１．５〜１．７μｍであることが好ましい。グルーブをこのような構成とすることにより、グルーブの反射レベルを低下させることなく、良好なトラッキング信号を得ることができる。グルーブ２３は、上記樹脂を用いて射出成形等により基板２を成形する際に同時に形成可能であるが、基板２の製造後に２Ｐ法等によりグルーブ２３を有する樹脂層を形成し、基板２と樹脂層との複合基板としてもよい。
【０１３９】
記録層３は、本発明に係るキレート化合物を含んで形成されたものであり、好ましくは他の色素をさらに含有する。
【０１４０】
記録層３は、本発明に係るキレート化合物を含有する塗布液を基板２上に塗布し、必要に応じて塗膜を乾燥させることにより形成することができる。塗布液の溶媒としては、具体的には、アルコール系溶媒（ケトアルコール系、エチレングリコールモノアルキルエーテル系等のアルコキシアルコール系を含む。）、脂肪族炭化水素系溶媒、ケトン系溶媒、エステル系溶媒、エーテル系溶媒、芳香族系溶媒、ハロゲン化アルキル系溶媒等が挙げられ、中でもアルコール系溶媒及び脂肪族炭化水素系溶媒が好ましい。
【０１４１】
アルコール系溶媒としては、アルコキシアルコール系、ケトアルコール系などが好ましい。アルコキシアルコール系溶媒は、アルコキシ部分の炭素原子数が１〜４であることが好ましく、かつアルコール部分の炭素原子数が１〜５、さらには２〜５であることが好ましく、総炭素原子数が３〜７であることが好ましい。具体的には、エチレングリコールモノメチルエーテル（メチルセロソルブ）やエチレングリコールモノエチルエーテル（エチルセロソルブ、エトキシエタノールともいう）やブチルセロソルブ、２−イソプロポキシ−１−エタノール等のエチレングリコールモノアルキルエーテル（セロソルブ）系や１−メトキシ−２−プロパノール、１−メトキシ−２−ブタノール、３−メトキシ−１−ブタノール、４−メトキシ−１−ブタノール、１−エトキシ−２−プロパノール等が挙げられる。ケトアルコール系としてはジアセトンアルコール等が挙げられる。さらには２，２，３，３−テトラフルオロプロパノールなどのフッ素化アルコールも用いることができる。
【０１４２】
脂肪族炭化水素系溶媒としては、ｎ−ヘキサン、シクロヘキサン、メチルシクロヘキサン、エチルシクロヘキサン、シクロオクタン、ジメチルシクロヘキサン、ｎ−オクタン、ｉｓｏ−プロピルシクロヘキサン、ｔ−ブチルシクロヘキサンなどが好ましく、なかでもエチルシクロヘキサン、ジメチルシクロヘキサンなどが好ましい。
【０１４３】
また、ケトン系としてはシクロヘキサノンなどが挙げられる。
【０１４４】
本発明では、特にエチレングリコールモノアルキルエーテル系等のアルコキシアルコール系が好ましく、中でもエチレングリコールモノエチルエーテル、１−メトキシ−２−プロパノール、１−メトキシ−２−ブタノール等が好ましい。溶媒は１種を単独で用いてもよく、あるいは２種以上の混合溶媒であってもよい。例えばエチレングリコールモノエチルエーテルと１−メトキシ−２−ブタノールの混合溶媒が好適に使用される。
【０１４５】
また、塗布液は、本発明に係るキレート化合物や他の色素に加えて、適宜、バインダー、分散剤、安定剤などを含有してもよい。かかる塗布液中のキレート化合物の含有量は、好ましくは０．０５〜１０ｗｔ％である。
【０１４６】
塗布液の塗布方法としては、スピンコーティング法、グラビア塗布法、スプレーコート法、ディップコート法などが適用可能であり、中でもスピンコート法が好ましい。
【０１４７】
このようにして形成される記録層３の厚さは、乾燥膜厚で、５０〜３００ｎｍとすることが好ましい。この範囲外では、反射率が低下して、ＣＤ規格に対応した再生を行うことが困難となる。また、グルーブ２３の上部に位置する記録層３の膜厚を１００ｎｍ以上、特に１３０〜３００ｎｍ以上とすると、変調度が極めて大きくなる。
【０１４８】
また、記録層３の記録光及び再生光に対する消衰係数（複素屈折率の虚部ｋ）は、０〜０．２０であることが好ましい。消衰係数が０．２０を超えると十分な反射率が得られない傾向にある。また、記録層３の屈折率（複素屈折率の実部ｎ）は１．８以上であることが好ましい。屈折率が１．８未満の場合、信号の変調度が小さくなる傾向にある。なお、屈折率の上限は特に制限されないが、有機色素の合成上の都合から、通常２．６程度である。
【０１４９】
記録層３の消衰係数及び屈折率は以下の手順に従い求めることができる。先ず、所定の透明基板上に記録層を４０〜１００ｎｍ程度に設けて測定用サンプルを作製し、次いで、この測定用サンプルの基板を通しての反射率あるいは記録層側からの反射率を測定することによって求められる。この場合、反射率は、記録・再生光の波長を用いて鏡面反射（５°程度）にて測定する。さらに、サンプルの透過率を測定する。そして、これらの測定値から、例えば共立全書「光学」、石黒浩三、第１６８〜１７８ページに記載の方法に準じ、消衰係数及び屈折率を算出することができる。
【０１５０】
記録層３上には、反射層４が記録層３に密着して設けられる。反射層４は、高反射率の金属又は合金を用いて蒸着、スパッタ等を行うことにより形成可能である。かかる金属及び合金としては、金（Ａｕ）、銅（Ｃｕ）、アルミニウム（Ａｌ）、銀（Ａｇ）、ＡｇＣｕなどが挙げられる。このようにして形成される反射層４の厚さは５０〜１２０ｎｍであることが好ましい。
【０１５１】
反射層４上には、保護層５が反射層４に密着して設けられる。保護層５は層状であってもシート状であってもよく、例えば、紫外線硬化樹脂などの材料を含む塗布液を反射層４上に塗布し、必要に応じて塗膜を乾燥させることにより形成可能である。かかる塗布の際には、スピンコート法、グラビア塗布法、スプレーコート法、ディップコート法などが適用可能である。このようにして形成される保護層５の厚さは０．５〜１００μｍであることが好ましい。
【０１５２】
上記構成を有する光記録ディスク１に記録又は追記を行う際には、所定波長を有する記録光を、基板２の裏面からパルス状に照射に照射し、照射部の光反射率を変化させる。このとき、本発明に係るキレート化合物を含む記録層３が設けられた光記録ディスク１によれば、短波長の記録・再生光により情報の記録・再生を行う場合であっても、記録層の成膜性、耐光性及び記録再生特性を高水準でバランスよく達成することができる。
【０１５３】
なお、上記実施形態では、１個の記録層３を備える光記録ディスクについて説明したが、記録層を複数設けて各層に異なる有機色素を含有させてもよい。これにより、波長が異なる複数の記録・再生光により情報の記録・再生を行うことができる。
【０１５４】
図２は本発明の光記録媒体に係る光記録ディスクの好適な一実施形態を示す部分断面図である。図２に示した光記録ディスク１０は、ＤＶＤ規格に対応した追記型デジタルビデオディスクであり、波長６３５ｎｍの短波長の光で記録・再生を行うものである。
【０１５５】
光記録ディスク１０は、図１に示した光記録ディスク１と同様の構造を有する２個の光記録ディスクを、それらの保護層同士が対向するように接着剤で貼り合わせたものである。すなわち、光記録ディスク１０は、その一側から見て、基板１２、記録層１３．反射層１４、保護層１５、接着剤層５０、保護層２５、反射層２４、記録層２３、基板２２がこの順で積層された構造を有する。
【０１５６】
接着剤層５０の材料としては、熱硬化性樹脂等が好ましく用いられる、接着剤層５０の厚さは１０から２００μｍ程度である。
【０１５７】
また、基板１２、２２、記録層１３、２３、反射層１４、２４、並びに保護層１５、２５の構成は図１に示した光記録ディスク１と同様である。なお、この場合の基板１２、２２それぞれの厚さは０．６μｍ程度である。また、基板１２の記録層１３形成面及び基板２３の記録層２４形成面にはそれぞれグルーブ１２３、２２３が形成されるが、グルーブ１２３、２２３は、深さが６０〜２００ｎｍであり、幅が０．２〜０．５μｍであり、グルーブピッチが０．６〜１．０μｍのものである。また、記録層１３、２３それぞれの厚さは５０〜３００ｎｍであり、６３５ｎｍの光に対する複素屈折率はｎ＝１．８〜２．６、ｋ＝０．０２〜０．２０である。
【実施例】
【０１５８】
以下、実施例及び比較例に基づき本発明をさらに具体的に説明するが、本発明は以下の実施例に何ら限定されるものではない。
【０１５９】
（合成例１）
以下の手順に従って、上記式（２０）で表されるアゾ化合物とコバルトとのキレート化合物を合成した。
【０１６０】
先ず、アルゴン気流下、Ｎ，Ｎ−ジメチル−１，３−フェニレンジアミン塩酸塩５０．０ｇ（２４０ｍｍｏｌ）をジクロロメタン５００ｍＬに溶解させ、５℃以下で撹拌しながら、トリフルオロメタンスルホン酸無水物１００．０ｇ（３５０ｍｍｏｌ）を滴下した。反応物を蒸留水で３回、ヘキサンで４回洗浄することで精製を行い、下記式（７６）で表されるＮ−（３−ジメチルアミノ−フェニル）−Ｃ，Ｃ，Ｃ−トリフロロ−メタンスルホンアミド３４．１ｇ（１３０ｍｍｏｌ）を得た。
【０１６１】
【化７９】
2005193413.tif 000081
【０１６２】
一方、２−アミノ−４−ニトロフェノール１．５４ｇ（１０ｍｍｏｌ）を水２ｍｌとエタノール２０ｍｌに溶解させ、０〜５℃で撹拌しながら、水１５ｍｌに溶解させた亜硝酸ナトリウム０．６９ｇ（１０ｍｍｏｌ）を徐々に加えジアゾ化を行い、ジアゾニウム塩を得た。
【０１６３】
次に、Ｎ−（３−ジメチルアミノ−フェニル）−Ｃ，Ｃ，Ｃ−トリフロロ−メタンスルホンアミド２．６８ｇ（１０ｍｍｏｌ）、酢酸ナトリウム４．１ｇ（５０ｍｍｏｌ）、尿素０．６ｇ（１０ｍｍｏｌ）をメタノール１００ｍｌ中に溶解させ、その溶液に上記ジアゾニウム塩を徐々に加えカップリングを行った。反応終了後、吸引濾過を行い、得られた結晶を真空乾燥させることにより、アゾ化合物（２０）のＮａ＋塩４．４８ｇ（９．４ｍｍｏｌ）を得た。
【０１６４】
さらに、アゾ化合物（２０）のＮａ＋塩０．９５ｇ（２ｍｍｏｌ）に水酸化ナトリウム０．１０ｇと水１０ｇとメタノール２０ｇとを加え、酢酸コバルト０．２５ｇ（１ｍｍｏｌ）と共に９５℃にて１６時間反応させた。反応終了後、吸引濾過を行い、得られた結晶を真空乾燥した。このようにして、式（２０）で表されるアゾ化合物とコバルトとのキレート化合物（下記式（７７））０．８７ｇ（９．２ｍｍｏｌ）を得た。
【０１６５】
【化８０】
2005193413.tif 000082
【０１６６】
このようにして得られたキレート化合物と式（６７）で表されるトリメチンシアニン色素のＰＦ６−塩とを、モル比が４０：６０となるように混合し、目的の色素混合物を得た。
【０１６７】
（合成例２）
トリフルオロメタンスルホン酸無水物１００．０ｇ（３５０ｍｍｏｌ）の代わりにヨウ化メチル３４ｇ（２４０ｍｍｏｌ）を用いたこと以外は合成例１と同様にして、式（５）で表されるアゾ化合物とコバルトとのキレート化合物を合成した。
【０１６８】
（合成例３）
トリフルオロメタンスルホン酸無水物１００．０ｇ（３５０ｍｍｏｌ）の代わりにヨードベンゼン４９．０ｇ（２４０ｍｍｏｌ）を用いたこと以外は合成例１と同様にして、式（９）で表されるアゾ化合物とコバルトとのキレート化合物を合成した。
【０１６９】
このようにして得られたキレート化合物と式（６０）で表されるトリメチンシアニン色素のＰＦ６−塩とを、モル比が４０：６０となるように混合し、目的の色素混合物を得た。
【０１７０】
（合成例４）
トリフルオロメタンスルホン酸無水物１００．０ｇ（３５０ｍｍｏｌ）の代わりにメタンスルホン酸クロリド３３ｇ（２８８ｍｍｏｌ）を用いたこと以外は合成例１と同様にして、式（１５）で表されるアゾ化合物とコバルトとのキレート化合物を合成した。
【０１７１】
このようにして得られたキレート化合物と式（６３）で表されるトリメチンシアニン色素のＰＦ６−塩とを、モル比が４０：６０となるように混合し、目的の色素混合物を得た。
【０１７２】
（合成例５）
トリフルオロメタンスルホン酸無水物１００．０ｇ（３５０ｍｍｏｌ）の代わりにｐ−トルエンスルホン酸クロリド５０ｇ（２８３ｍｍｏｌ）を用いたこと以外は合成例１と同様にして、式（２５）で表されるアゾ化合物とコバルトとのキレート化合物を合成した。
【０１７３】
このようにして得られたキレート化合物と式（６５）で表されるトリメチンシアニン色素のＰＦ６−塩とを、モル比が４０：６０となるように混合し、目的の色素混合物を得た。
【０１７４】
（合成例６）
トリフルオロメタンスルホン酸無水物１００．０ｇ（３５０ｍｍｏｌ）の代わりにベンゾイルクロリド４０ｇ（２８５ｍｍｏｌ）を用いたこと以外は合成例１と同様にして、式（３１）で表されるアゾ化合物とコバルトとのキレート化合物を合成した。
【０１７５】
このようにして得られたキレート化合物と式（７１）で表されるトリメチンシアニン色素のＰＦ６−塩とを、モル比が４０：６０となるように混合し、目的の色素混合物を得た。
【０１７６】
（合成例７）
合成例２と同様にして式（５）で表されるアゾ化合物を合成し、得られたアゾ化合物と式（４２）で表されるトリメチンシアニン色素（４２）との塩形成色素を合成した。さらに、その塩形成色素と式（４２）で表されるトリメチンシアニン色素のＰＦ６−塩とを、モル比が５０：５０となるように混合し、目的の色素混合物を得た。
【０１７７】
（合成例８）
合成例２と同様にして式（５）で表されるアゾ化合物を合成し、得られたアゾ化合物と式（４２）で表されるトリメチンシアニン色素との塩形成色素を合成した。さらに、その塩形成色素と式（６３）で表されるトリメチンシアニン色素のＰＦ６−塩とを、モル比が５０：５０となるように混合し、目的の色素混合物を得た。
【０１７８】
（実施例１）
先ず、一側にプリグルーブ（深さ０．１２μｍ、幅０．３０μｍ、グルーブピッチ０．７４μｍ）を有する直径１２０ｍｍ、厚さ０．６ｍｍのポリカーボネート樹脂基板を準備した。一方、合成例１で得られた色素混合物を、その含有量が１．０ｗｔ％となるように、２，２，３，３−テトラフルオロプロパノールに加えて記録層用塗布液を調製した。得られた塗布液を上記ポリカーボネート樹脂基板のプリグルーブが形成された面上に塗布し、乾燥させて記録層（厚さ１００ｎｍ）を形成した。次いで、この記録層上に、スパッタ法によりＡｇ反射層（厚さ８５ｎｍ）を形成し、さらに、Ａｇ反射層状に紫外線硬化方のアクリル樹脂からなる透明な保護層（厚さ５μｍ）を形成して積層構造体を得た。この積層構造体を２枚作製し、それらの保護層が内側となるように接着剤で張り合わせ、図２に示す構造を有する光記録ディスクを得た。
【０１７９】
（実施例２）
合成例１で得られた色素混合物の代わりに合成例２で得られたキレート化合物を用いたこと以外は実施例１と同様にして、光記録ディスクを作製した。
【０１８０】
（実施例３〜８）
実施例３〜８においては、それぞれ合成例１で得られた色素混合物の代わりに合成例３〜８で得られた色素混合物を用いたこと以外は実施例１と同様にして、光記録ディスクを作製した。
【０１８１】
（比較例１）
合成例１で得られた色素混合物の代わりに下記式（７８）で表されるアゾ化合物を用いたこと以外は実施例１と同様にして、光記録ディスクを作製した。
【０１８２】
【化８１】
2005193413.tif 000083
【０１８３】
（比較例２）
合成例１で得られた色素混合物の代わりに上記式（７８）で表されるアゾ化合物とトリメチンシアニン色素（５３）のＣｌＯ４塩との等モル混合物を用いたこと以外は実施例１と同様にして、光ディスクを作製した。
【０１８４】
（比較例３）
合成例１で得られた色素混合物の代わりに下記式（７９）で表されるアゾ金属錯体とトリメチンシアニン色素（５３）との塩形成色素を用いたこと以外は実施例１と同様にして、光ディスクの作製を試みた。しかしながら、塩形成色素の溶解性が不十分であったため、記録層を形成することができなかった。
【０１８５】
【化８２】
2005193413.tif 000084
【０１８６】
（比較例４）
合成例１で得られた色素混合物の代わりにアゾ金属錯体とローダミン色素との塩形成色素である下記式（８０）で表される色素を用いたこと以外は実施例１と同様にして、光記録ディスクを作製した。
【０１８７】
【化８３】
2005193413.tif 000085
【０１８８】
（比較例５）
合成例１で得られた色素混合物の代わりに下記式（８１）で表されるアゾ化合物と式（４９）で表されるシアニン色素との塩形成色素を用いたこと以外は実施例１と同様にして、光記録ディスクを作製した。
【０１８９】
【化８４】
2005193413.tif 000086
【０１９０】
（記録・再生特性の評価）
次に、実施例１〜８及び比較例１、２、４、５の各光記録ディスクに対し、波長６５５ｎｍのレーザー光を用いて線速３．５ｍ／ｓ又は２８．０ｍ／ｓで信号を記録した。次いで、波長６５５ｎｍのレーザー光を用いて線速３．５ｍ／ｓで再生した。なお、レンズ孔径ＮＡは０．６０であった。このときの特性を、反射率（Ｒｔｏｐ）、変調度（Ｍｏｄ．）、ジッター（Ｊｉｔｔｅｒ）、及び最適記録パワー（Ｐ０）に基づき評価した。線速３．５ｍ／ｓで記録したときの結果を表１に、線速２８．０ｍ／ｓで記録したときの結果を表２にそれぞれ示す。
【０１９１】
【表１】
2005193413.tif 000087
【０１９２】
【表２】
2005193413.tif 000088
表１、２に示した通り、実施例１〜８の光記録ディスクは、線速３．５ｍ／ｓ及び２８．０ｍ／ｓのいずれの場合においても、良好な記録・再生特性を示し、高速記録に十分適応可能であることがわかった。
【０１９３】
これに対して、比較例１、２の光記録ディスクは、線速３．５ｍ／ｓ及び２８．０ｍ／ｓのいずれの場合においてもジッターの大幅な増加及び最適記録パワーの増加が認められた。また、比較例４の光記録ディスクは、線速３．０ｍ／ｓ及び２８．０ｍ／ｓのいずれの場合においても、感度不足のため記録することができなかった。さらに、比較例５の光記録ディスクは、線速３．５ｍ／ｓ及び２８．０ｍ／ｓのいずれの場合においても、最適記録パワーが若干大きい値を示した。
【０１９４】
（耐光性の評価）
実施例１〜８の各光記録ディスクの耐光性を評価した。具体的には、８万ルックスのキセノンランプ（島津社製キセノンフェードメーター）を４０時間照射した後のディスクのジッターを測定した。その結果、実施例１〜８のいずれの光記録ディスクにおいてもジッターの変化は全く認められなかった。
【０１９５】
（信頼性の評価）
実施例１〜８の各光記録ディスクについて、８０℃、８０％ＲＨの条件下、１００時間の信頼性試験を行った。その結果、実施例１〜８の光記録ディスクのいずれにおいても特性の劣化が認められなかった。
【図面の簡単な説明】
【０１９６】
【図１】本発明の光記録媒体に係る光記録ディスクの好適な一実施形態を示す部分断面図である。
【図２】本発明の光記録媒体に係る光記録ディスクの好適な一実施形態を示す部分断面図である。
【符号の説明】
【０１９７】
１、１０…光記録ディスク、２、１２、２２…基板、３、１３、２３…記録層、４、１４、２４…反射層、５、１５、２５…保護層、２３、１２３、２２３…グルーブ、５０…接着剤層。
【図１】
2005193413.tif 000099
【図２】
2005193413.tif 000100